(57)【要約】      （修正有）【課題】周波数特性、損失特性、耐圧特性及び漏れ電流特性に優れ、ドライアップの心配の無い捲回型電解コンデンサを提供する。【解決手段】表面に誘電体酸化皮膜を形成した弁金属から形成される陽極箔と、金属から形成される陰極箔と、前記陰極箔と前記陽極箔との間に設けられた電解質とを有し、前記電解質が少なくともイオン性液体と導電性高分子から形成するようにし、さらに導電性高分子に一部が溶解した形にする事で、溶媒蒸発によるドライアップを防ぎ、極めて優れた化成性により漏れ電流やショート不良を防ぎ、優れた耐電圧特性を実現する。また導電性高分子の存在によって低インピーダンス化による優れた周波数特性と損失特性を実現する。【選択図】図１
2006228993.tif 000002
【特許請求の範囲】
【請求項１】
少なくとも、表面に誘電体酸化皮膜を形成した弁金属から形成される陽極箔と、
金属から形成される陰極箔と、
前記陰極箔と前記陽極箔との間に設けられた電解質とを含む電解コンデンサであって、前記電解質が少なくともイオン性液体と導電性高分子とを含む事を特徴とする電解コンデンサ。
【請求項２】
前記陰極箔と前記陽極箔との間に設けられたセパレ−タを含むことを特徴とする、請求項１に記載の電解コンデンサ。
【請求項３】
コンデンサが捲回型である請求項１、２のいずれかに記載の電解コンデンサ。
【請求項４】
前記導電性高分子の少なくとも一部が、前記イオン性液体に溶解している事を特徴とする請求項１〜３のいずれかに記載の電解コンデンサ。
【請求項５】
前記イオン性液体のアニオン成分がスルホン酸アニオン（−ＳＯ3-）、または硫酸アニオン（−ＯＳＯ3-）を含む事を特徴とする請求項１〜４のいずれかに記載の電解コンデンサ。
【請求項６】
前記導電性高分子がポリピロール、ポリアニリン、ポリチオフェン、ポリフラン、ポリキノン、ポリパラフェニレンビニレン、およびこれらの誘導体から選ばれた少なくとも一種類以上であることを特徴とする請求項１〜５のいずれかに記載の電解コンデンサ。
【請求項７】
請求項２記載のセパレ−タが基材と、前記導電性高分子と、前記イオン性液体とを含む複合導電体である事を特徴とする、請求項２〜６のいずれかに記載の電解コンデンサ。
【請求項８】
請求項２記載のセパレ−タが炭化処理された基材と、前記導電性高分子と、イオン性液体とを含む複合導電体である事を特徴とする、請求項２〜７のいずれかに記載の電解コンデンサ。
【請求項９】
弁金属の表面に誘電体酸化皮膜を形成し陽極箔として用意する工程と、
金属を陰極箔として用意する工程と、
前記陽極箔及び陰極箔のいずれか一方又は双方の表面に前記電解質層を形成する工程と、
両電極箔を捲回する工程とを
含む電解コンデンサの製造方法。
【請求項１０】
弁金属の表面に誘電体酸化皮膜を形成し陽極箔として用意する工程と、
金属を陰極箔として用意する工程と、
前記陽極箔と前記陰極箔との間に請求項７〜８のいずれかに記載の複合導電体セパレ−タを設置する工程と、
両電極箔と該セパレータを捲回する工程とを、
含む電解コンデンサの製造方法。
【請求項１１】
弁金属の表面に誘電体酸化皮膜を形成し陽極箔として用意する工程と、
金属を陰極箔として用意する工程と、
前記陽極箔及び陰極箔のいずれか一方又は双方の表面に電解質を形成する工程と、
前記陽極箔と前記陰極箔との間に請求項７〜８のいずれかに記載の複合導電体セパレ−タを設置する工程と、
両電極箔と該セパレータを捲回する工程とを、
含む電解コンデンサの製造方法。
【請求項１２】
陽極箔の誘電体酸化皮膜と陰極箔の間に、
少なくともイオン性液体と導電性高分子とを含む溶液、又は
イオン性液体の導電性高分子分散体を含浸することで、電解質層を形成することを特徴とする電解コンデンサの製造方法。
【請求項１３】
請求項９〜１２のいずれかに記載の製造方法で製造されることを特徴とする、電解コンデンサ。
【請求項１４】
請求項９〜１２のいずれかに記載の製造方法で製造されることを特徴とする、請求項１〜８のいずれかに記載の電解コンデンサ。
【発明の詳細な説明】
【技術分野】
【０００１】
本発明は電解コンデンサ及びその製造方法に関し、少なくとも表面に誘電体酸化皮膜を形成した弁金属の陽極箔、陰極箔、および電解質から形成され、電解質を介して両電極箔を捲回して構成される電解コンデンサ及びその製造方法に関するものである。
【背景技術】
【０００２】
電解コンデンサの構造は捲回型とチップ型に分類できる。チップ型は陽極となる電極箔の表面に電解質を形成し、電解質にさらにグラファイトや銀ペーストで陰極を形成した形になっており、必要に応じてこの様な形の素子を多層に積層して電解コンデンサとする。近年、この様なチップ型のコンデンサ電解質として、導電性高分子をもちいた固体電解コンデンサが開発され高周波特性にすぐれたコンデンサが実現している。
【０００３】
一方、捲回型電解コンデンサは、一般に表面に誘電体酸化皮膜を形成した弁金属の陽極箔と、陰極箔とを、セパレータを介して捲回した構造である。この様な捲回型の電解コンデンサにおいては、電解質として一般に溶液電解質・液体電解質が用いられている。この溶液電解質・電解質溶液は一般に伝導性が低いために捲回型コンデンサでは大容量で高耐電圧コンデンサが可能であるという特徴はあるものの、その特性はチップ型導電性高分子固体コンデンサに比較して劣るものであった。
【０００４】
捲回型電解コンデンサの特性向上のため、電解液・電解質溶液の電気伝導度向上による低インピーダンス化の試みが数多く行われてきた。しかし、電解液の電気伝導度向上には限界があり、未だ十分な性能を有した捲回型電解コンデンサは実現していない。具体的には、この様な溶液電解質・液体電解質は各種の添加物を加える事により、伝導度の向上を図っているもののその値はせいぜい１０-3Ｓ／ｃｍ程度であり、低インピーダンスコンデンサの実現には不十分なものであった。またこの様な液体電解質には、用いられた溶媒の蒸発によるドライアップという現象があり、ドライアップが起きると陽極酸化性、伝導性共に失われるために、長期寿命や耐熱性には不十分な特性であった（特許文献１）。
【０００５】
当然、捲回型の構造のコンデンサに導電性高分子を電解質として用いて特性向上を図る事が考えられるが、捲回型に用いられる大面積箔のエッチング孔に固体の導電性高分子をきちんと充填することは極めて困難であり、そのような構造の捲回型コンデンサは実現していない。
【０００６】
捲回型コンデンサにおける周波数特性及び損失特性の向上のために行われているその他の試みとしては、セパレータ厚みの低減、低密度化、開孔径の均一化、材質を紙から高分子不織布への変更がある。また、低インピーダンス化の手段として、炭素化による導電化、導電性高分子との複合化の検討がなされている。このような構成として、例えば、ピロールあるいはアニリン等の重合性モノマーから化学重合により電極表面に導電性高分子を形成するもの（非特許文献１）や、導電性高分子で導電化されたセパレータを用いる構成も開示されている（特許文献２）（特許文献３）。しかし、これらの手段を用いても捲回型電解コンデンサの特性はチップ型・積層型導電性高分子固体コンデンサに比較してはるかに劣るものであった。
【０００７】
一方で、チップ型電解コンデンサにおいては、前記のようにすぐれた高周波特性を有しているが、導電性高分子電解質には化成性（誘電体酸化皮膜の修復作用）がほとんどないか、あるいはあってもきわめて低いという問題があった（非特許文献２）。この結果、導電性高分子コンデンサにおいては高い耐電圧のコンデンサを作る事が出来ないという欠点があった。具体的には、通常アルミニウムを陽極としてもちいた導電性高分子コンデンサでは、例えば５０〜７０Ｖ化成を行った場合、１６Ｖ程度、タンタルを用いた導電性高分子コンデンサでは、例えば、３４Ｖ化成を行った場合、１２Ｖ程度までの耐電圧のコンデンサしか製造できないのが現状である。ここで、５０〜７０Ｖ化成とは、弁金属表面に誘電体の酸化皮膜を形成する際に、弁金属に印加する直流電圧つまり化成電圧が５０〜７０Ｖであることを意味する。無論、化成電圧を大きくして耐電圧を上げる事は原理的には可能であるが、その場合には化成電圧が高くなるに従ってコンデンサ容量が小さくなり、また、化成電圧を高くしても耐電圧はそれに比例して上昇しないので良い方法であるとは言えない。この様な導電性高分子コンデンサの耐電圧特性を向上させる試みとして、導電性高分子、および有機酸オニウム塩からなる電解質を用いた事を特徴とする電解コンデンサが開示されている（特許文献４）。しかし、現在でも、高耐電圧導電性高分子固体電解コンデンサはできていない。
【特許文献１】特開平５−１３２７８号公報
【特許文献２】特開昭６４−９０５１７号公報
【特許文献３】特開平７−２８３０８６号公報
【特許文献４】特開２００３−２２９３８号公報
【非特許文献１】Ｓｙｎｔｈｅｔｉｃ  Ｍｅｔａｌｓ、２８巻Ｃ、８２３頁（１９８９））
【非特許文献２】電解蓄電器評論、５３巻、Ｎｏ１、９５頁（２００２年）
【発明の開示】
【発明が解決しようとする課題】
【０００８】
本発明は、上記の課題を解決し、周波数特性及び損失特性の優れた捲回型電解コンデンサを提供することを目的とする。
【課題を解決するための手段】
【０００９】
上記課題を解決するため、本発明は、電解質としてイオン性液体と導電性高分子を含む電解質・電解液を用いる。
【００１０】
（１）すなわち本発明の第１は、
少なくとも、表面に誘電体酸化皮膜を形成した弁金属から形成される陽極箔と、
金属から形成される陰極箔と、
前記陰極箔と前記陽極箔との間に設けられた電解質とを含む電解コンデンサであって、前記電解質が少なくともイオン性液体と導電性高分子とを含む事を特徴とする電解コンデンサ、
である。
【００１１】
本発明の電解質の構成要素であるイオン性液体は基本的に不揮発性であるために溶媒蒸発によるドライアップを防ぐだけでなく、極めて優れた化成性を有しているので漏れ電流やショート不良を防ぎ、優れた耐電圧特性を実現する事ができる。また導電性高分子はその優れた伝導性のためにコンデンサのインピーダンス成分の低減に優れた効果を発揮する。
【００１２】
（２）本発明の第２は、
前記陰極箔と前記陽極箔との間に設けられたセパレ−タを含むことを特徴とする、（１）に記載の電解コンデンサ、
である。すなわち、本発明の電解コンデンサは、陰極と陽極の間にセパレータを挟んだ構造とする事ができる。
【００１３】
（３）本発明の第３は、
コンデンサが捲回型である（１）、（２）のいずれかに記載の電解コンデンサ、
である。
すなわち（１）、（２）記載のコンデンサを捲回型とする事である。この様な構造とする事により容易にコンデンサの大容量化が実現できる。本発明の第３における電解質はイオン性液体を含む液体の部分と、導電性高分子固体との混合物であり、液体部分がエッチング孔の内部に浸透する事で捲回型構造のコンデンサから容易にその容量を引き出す事ができる。
【００１４】
（４）本発明の第４は、
前記導電性高分子の少なくとも一部が、前記イオン性液体に溶解している事を特徴とする（１）〜（３）のいずれかに記載の電解コンデンサ、
である。
すなわち、イオン性液体と導電性高分子を含む電解質において、少なくとも導電性高分子の一部がイオン性液体溶解した電解質を用いる事である。この様にする事でさらなる特性の向上を実現する事ができる。電解コンデンサにおいてはその容量拡大のために表面エッチングされた弁金属箔が用いられ、本発明のイオン性液体はエッチング孔の中に入り込み容量を引き出す役目を担っている。このようなイオン性液体に導電性高分子が溶解する事によってインピーダンスの低減によりすぐれた効果を発揮する事ができる。
【００１５】
特に、（３）に記載の捲回型の電解コンデンサであって、前記導電性高分子の少なくとも一部が前記イオン性液体に溶解している様な、本発明の第４に記載のコンデンサにおいては、（３）よりもさらに優れている。その理由は、
本発明の第４における電解質が、
イオン性液体を含む液体の部分と、
少なくとも一部がイオン性液体に溶解している導電性高分子を含むような、導電性高分子のイオン性液体溶液の液体の部分とを
含むためである。
【００１６】
（５）本発明の第５は、
前記イオン性液体のアニオン成分がスルホン酸アニオン（−ＳＯ3-）、または硫酸アニオン（−ＯＳＯ3-）を含む事を特徴とする（１）〜（４）のいずれかに記載の電解コンデンサ、
である。
この様なイオン性液体を用いた電解コンデンサ構造とする事により導電性高分子を溶解する事が可能となり、このような電解質は本発明のコンデンサにさらに好ましく用いられる。
【００１７】
（６）本発明の第６は、
前記導電性高分子がポリピロール、ポリアニリン、ポリチオフェン、ポリフラン、ポリキノン、ポリパラフェニレンビニレン、およびこれらの誘導体から選ばれた少なくとも一種類以上であることを特徴とする（１）〜（５）のいずれかに記載の電解コンデンサ、
である。
これらの導電性高分子はすぐれた導電性を有しておりコンデンサの低インピーダンス化にすぐれた効果を発揮する事ができる。
【００１８】
（７）本発明の第７は、
（２）記載のセパレ−タが基材と、前記導電性高分子と、前記イオン性液体とを含む複合導電体である事を特徴とする、（２）〜（６）のいずれかに記載の電解コンデンサ、
である。
セパレータ基材上に、上記イオン性液体と導電性高分子組成物を塗布や印刷法により形成し、複合導電体とする事で電極間のインピーダンスを低減する事が出来る。塗布や印刷の方法については、公知の方法が適用可能で、粘度の関係で実施出来ないものを除き、特に限定されない。
【００１９】
（８）本発明の第８は、
（２）記載のセパレ−タが炭化処理された基材と、前記導電性高分子と、イオン性液体とを含む複合導電体である事を特徴とする、（２）〜（７）のいずれかに記載の電解コンデンサ、
である。
すなわち、この様な目的に使用されるセパレータ基材に炭化処理を施すことである。この様なセパレータを用いる事によりさらなる低インピーダンス化を実現する事ができる。
【００２０】
（９）本発明の第９は、
弁金属の表面に誘電体酸化皮膜を形成し陽極箔として用意する工程と、
金属を陰極箔として用意する工程と、
前記陽極箔及び陰極箔のいずれか一方又は双方の表面に前記電解質層を形成する工程と、
両電極箔を捲回する工程とを
含む電解コンデンサの製造方法、
である。
【００２１】
（１０）本発明の第１０は、
弁金属の表面に誘電体酸化皮膜を形成し陽極箔として用意する工程と、
金属を陰極箔として用意する工程と、
前記陽極箔と前記陰極箔との間に（７）〜（８）のいずれかに記載の複合導電体セパレ−タを設置する工程と、
両電極箔と該セパレータを捲回する工程とを、
含む電解コンデンサの製造方法、
である。
【００２２】
（１１）本発明の第１１は、
弁金属の表面に誘電体酸化皮膜を形成し陽極箔として用意する工程と、
金属を陰極箔として用意する工程と、
前記陽極箔及び陰極箔のいずれか一方又は双方の表面に電解質を形成する工程と、
前記陽極箔と前記陰極箔との間に（７）〜（８）のいずれかに記載の複合導電体セパレ−タを設置する工程と、
両電極箔と該セパレータを捲回する工程とを、
含む電解コンデンサの製造方法、
である。
【００２３】
（１２）本発明の第１２は、
陽極箔の誘電体酸化皮膜と陰極箔の間に、
少なくともイオン性液体と導電性高分子とを含む溶液、又は
イオン性液体の導電性高分子分散体を含浸することで、電解質層を形成することを特徴とする電解コンデンサの製造方法、
である。
【００２４】
（１３）本発明の第１３は、
（９）〜（１２）のいずれかに記載の製造方法で製造されることを特徴とする、電解コンデンサ。
【００２５】
（１４）本発明の第１４は、
（９）〜（１２）のいずれかに記載の製造方法で製造されることを特徴とする、（１）〜（８）のいずれかに記載の電解コンデンサ、
である。
【発明の効果】
【００２６】
本発明は、少なくとも表面に誘電体酸化皮膜を形成した弁金属から形成される陽極箔と、弁金属から形成される陰極箔と、前記陰極箔と前記陽極箔との間に設けられた電解質とを含む捲回型電解コンデンサであって、前記電解質が少なくともイオン性液体と導電性高分子から形成されており、さらにイオン性液体に導電性高分子の少なくとも一部が溶解した電解質をもちいる事を特徴とするコンデンサであり、この様な構成とする事により高周波域での損失係数及びインピーダンスが大きく低減され、周波数特性、損失特性の優れた電解コンデンサが得られる。
【発明を実施するための最良の形態】
【００２７】
＜イオン性液体＞
最初に本発明の構成要素であるイオン性液体（必要に応じてＩＬＳと略す）についてのべる。本発明に使用するイオン性液体は、常温溶融塩とも言われ、アニオン成分とカチオン成分から構成されているにもかかわらず常温で液体である物をいう。イオン性液体は、通常の有機溶媒のように一部がイオン化・解離しているのではなく、イオンのみから形成され１００％イオン化していると考えられている。上記のごとく、通常イオン性液体は常温で液体であるものを言うが、本発明で用いるイオン性液体は必ずしも常温で液体である必要はなく、コンデンサのエージング処理、あるいは熱処理時に液体となって電解質全体に広がり、酸化皮膜修復時にその発生するジュール熱によって液体となるものであれば良い。
【００２８】
本発明の目的に適当なイオン性液体に用いられるカチオンとしては、各種四級化窒素を有するカチオンを用いることができる。例えば、アンモニウムおよびその誘導体、イミダゾリニウムおよびその誘導体、ピリジニウムおよびその誘導体、ピロリジニウムおよびその誘導体、ピロリニウムおよびその誘導体、ピラジニウムおよびその誘導体、ピリミジニウムおよびその誘導体、トリアゾニウムおよび誘導体、トリアジニウムおよびその誘導体、トリアジン誘導体カチオン、キノリニウムおよびその誘導体、イソキノリニウムおよびその誘導体、インドリニウムおよびその誘導体、キノキサリニウムおよびその誘導体、ピペラジニウムおよびその誘導体、オキサゾリニウムおよびその誘導体、チアゾリニウムおよびその誘導体、モルフォリニウムおよびその誘導体、ピペラジンおよびその誘導体を例示する事が出来る。中でもイミダゾリム誘導体、アンモニウム誘導体、ピリジニウム誘導体は本目的に好ましく用いる事が出来る。ここで誘導体とは、水素、および脂肪族炭化水素基、脂環式炭化水素基、芳香族炭化水素基、カルボン酸およびエステル基、各種エーテル基、各種アシル基、各種アミノ基などの置換基を持つものを言い特に限定はされない。これらは上記カチオン成分の任意の位置に置換される。
【００２９】
本発明に好ましく用いられるアニオン成分としては、スルホン酸アニオン（ＲAＳＯ3-）や硫酸アニオン（ＲAＯＳＯ3-）を代表例とする原子団を挙げることが出来る（ここで、ＲAは脂肪族炭化水素基、脂環式炭化水素基、芳香族炭化水素基、エーテル基、エステル基、アシル基などを含む置換基を示し、フッ素を含んでいても良い）。アニオン成分として、スルホン産アニオンや硫酸アニオンを含むイオン性液体は導電性高分子に対する溶解性が高く本発明の目的には特に好ましく用いる事が出来る。具体的にはｐＣＨ3Ｃ6Ｈ4ＳＯ3-、Ｃ6Ｈ5ＳＯ3-、ＣＨ3ＣＨ2ＯＣＨ2ＣＨ2ＯＳＯ3-，Ｃ6Ｈ5ＯＣＨ2ＣＨ2ＯＳＯ3-、ＣＨＦ2ＣＦ2ＣＦ2ＣＦ2ＣＨ2ＳＯ3-、ＣＦ3ＳＯ3-等を例示する事ができる。無論、本発明に適した含スルホン酸アニオン、または硫酸アニオンはこれらの例に限定されるものではない。
【００３０】
また、本目的に好ましく用いられるアニオン成分としては、フッ素を含む各種アニオンを挙げる事が出来る。本目的に好ましく用いる事が出来る含フッ素アニオンとして、ＢＦ4-、（ＲBＳＯ2）2Ｎ-、（ＲBＳＯ2）3Ｃ-、などを例示する事ができる（ここでＲBはＣＦ3、ＣＦ3ＣＦ2，ＣＦ3ＣＦ2ＣＨ2などの含フッ素置換基を占めす）。無論、本発明に適した含フッ素アニオンはこれらの例に限定されるものではない。
【００３１】
また、本発明に好ましく用いられるアニオン成分として、カルボキシラト（−ＣＯＯ-）を含む原子団を挙げることが出来る。具体的には、ＲCＣＯＯ-、-ＯＯＣＲCＣＯＯＨ、-ＯＯＣＲCＣＣＯＯ-、ＮＨ2ＣＨＲCＣＯＯ-（ここでＲBは脂肪族炭化水素基、脂環式炭化水素基、芳香族炭化水素基、エーテル基、エステル基、アシル基などを含む置換基をしめす）を例示する事が出来る。具体的にはギ酸、酢酸、マレイン酸、アジピン酸、シュウ酸、フタル酸、コハク酸、アミノ酸などを用いて、カルボキシラト（−ＣＯＯ-）を含むイオン性液体である事が有効である。無論、本発明に適したカルボキシラトはこれらの例に限定されるものではない。
【００３２】
また、本発明に好ましく用いられる他のアニオンの例としては、ＮＯ3-、ＲdＮＯ3-（ここでＲdは脂肪族炭化水素基、脂環式炭化水素基、芳香族炭化水素基、エーテル基、エステル基、アシル基などを含む置換基を示し、フッ素を含んでいても良い）などを例示する事が出来る。
【００３３】
＜導電性高分子＞
次に本発明に用いられる導電性高分子について述べる。
【００３４】
本発明に用いられる導電性高分子は、本発明の溶媒に分散及び／又は溶解している部分を含む限りにおいては特に限定されるものではないが、溶解部分を含むことは特に好ましい。具体的には、ポリピロール、ポリチオフェン、ポリパラフェニレンビニレン、ポリアニリン、ポリフラン、ポリキノン、及びこれらの誘導体が好ましく用いられる。例えば該誘導体の代表的例として、ポリ３−４ジオキシチオフェン、ポリ３，４−エチレンジオキシチオフェン、ポリ３アルキルチオフェン（アルキル基としてはブチル基、へキシル基、オクチル基、ドデシル基、等）、ポリフルオロフェニルチオフェン、ポリ１，５ジアミノアントラキノン、等を挙げることができる。これらの導電性高分子の合成法としては、化学重合法、電解重合法が好ましく用いられる。
【００３５】
本発明に好ましく用いられる導電性高分子のドーパントとしては、特に制限はないが、ｐ−トルエンスルホン酸イオン、ベンゼンスルホン酸イオン、アントラキノン−２−スルホン酸イオン、トリイソプロピルナフタレンスルホン酸イオン、ポリビニルスルホン酸イオン、ドデシルベンゼンスルホン酸イオン、アルキルスルホン酸イオン、ｎ−プロピルリン酸イオン、過塩素酸イオン、４−フッ化ホウ酸イオン、等を例示する事ができる。
【００３６】
電解重合は、例えば、ピロールモノマーを支持電解質と共に溶媒に溶解し、陽極酸化する事により脱水素重合する方法で、陽極上に導電性高分子であるポリピロールを析出させることができる。一般的に、ポリマーの酸化還元電位はモノマーに比べて低いため、重合過程でさらにポリマー骨格の酸化が進み、それに伴って支持電解質である。アニオンがドーパントとしてポリマー中に取り込まれる。
【００３７】
一方、化学重合は、適当な酸化剤の存在下でピロールなどの原料モノマーを酸化脱水することで重合し合成する方法である。酸化剤としては、過硫酸塩、過酸化水素、あるいは鉄、銅、マンガン等の遷移金属塩が使用できる。化学重合により合成された導電性高分子も、酸化剤のアニオンがドーパントとして重合過程でポリマー中に取り込まれるため、一段階の反応で導電性を有するポリマーを得る事ができる。
【００３８】
＜溶解操作・分散操作と電解質作製、イオン性液体の導電性高分子分散体＞
導電性高分子の本発明のＩＬＳへの溶解・分散は通常の手法によって行われる。
【００３９】
上記課題を解決する為に、鋭意検討の結果、我々はイオン性液体に着目し、イオン性液体の導電性高分子溶解性について検討した。その結果、ある種のイオン性液体がポリピロール、ポリチオフェンなど従来溶媒不溶と考えられて来た導電性高分子を溶解する事ができる事を発見し、本発明を成すに至った。
【００４０】
例えば、導電性高分子の一つであるポリピロールをＩＬＳに溶かす工程は３０℃以上、好ましくは４０℃以上、さらに好ましくは５０℃以上、１００℃以上、更には１５０℃以上に加熱してポリピロールを溶解させる事が好ましい。イオン性液体の特徴は沸点が非常に高く、１５０℃の高温での加熱が可能である点である。イオン性液体は温度を上げるとその導電性高分子の溶解性は高くなるが、それを室温に戻しても導電性高分子が析出する事はない。このことはイオン性液体における導電性高分子の溶解現象が通常の溶媒における溶解ではなく、導電性高分子におけるドーピング作用のような強い相互作用に基づくものであることを示唆している。
【００４１】
上記のような導電性高分子の溶解は他の導電性高分子においても同様で、例えばポリチオフェンをイオン性液体に溶解させる工程においても、５０℃以上でイオン性液体にチオフェンを溶解させる事が好ましく、さらに好ましくは１００℃以上、１５０℃以上とする事は最も好ましい。
【００４２】
なお、ＩＬＳが混合溶媒に溶解したかどうかの確認は以下の４つの方法で行った。すなわち、（１）ろ紙によるろ過で残渣のない事、（２）遠心分離により分離されない事、（３）可視・紫外スペクトルで導電性高分子による吸収強度が、導電性高分子の添加量と比例する事、（４）溶媒の蒸発操作で導電性高分子の結晶・あるいは粉体が析出すること、である。（３）は可視・紫外吸収は基本的に分子吸収によるものであり、もしも導電性高分子の溶解度が飽和に達し、ろ過や遠心分離による分離ができないほどの微粒子として存在しているとしても、その吸収強度は分子状に溶解した場合に比較して小さくなる、と言う原理によっている。
【００４３】
本発明の「イオン性液体の導電性高分子分散体」とは、
（ａ）上記のような、導電性高分子のイオン性液体に対する溶解度が飽和に達し、ろ過や遠心分離による分離ができないほどの微粒子として存在しているような高分子分散体や、
（ｂ）従来のような、イオン性液体と高分子固体との単なる混合物（混合操作だけを施したもの）、
の両方の概念を包含するような、広い概念の分散体である。
【００４４】
電解質として用いる場合は上記の様に、導電性高分子を溶解したイオン性液体と導電性高分子粉末を混合し、さらにローラーや攪拌羽根を用いて練り、ペースト状とする。この時イオン性液体に溶解した導電性高分子と粉体（固体）として添加される導電性高分子は同じであっても異なっていても良い。また、ペーストとしての取り扱いを容易にするために、バインダーとしての役割を持つ高分子を添加しても良い。
【００４５】
＜コンデンサの作製、（陽極・陰極、誘電体酸化皮膜の形成、セパレータ、弁金属、金属）＞
次に、本発明の電解コンデンサの一般的な作製方法について説明する。
【００４６】
電解コンデンサの陽極に用いられる、弁金属とはアルミニウム、タンタル、ニオブなどの金属をいうが、本発明の陽極に適した弁金属としては、少なくとも弁金属を含む合金、すなわち、アルミニウムおよび／またはその合金、タンタルおよび／またはその合金、ニオブおよび／またはその合金から選ばれる少なくとも１種以上の金属をも含まれる、広い概念である。これらの弁金属箔はその表面に酸化膜を形成した形で使用される。
【００４７】
これに対して陰極に用いられる箔は必ずしも弁金属である必要はなく、陽極箔と同じ弁金属である必要はない。しかし、コンデンサ特性上、陰極は陽極と同程度の表面積を有している事が好ましく、陽極と同一の金属が用いられる事が多い。特に陰極としてエッチングアルミ箔は好ましく用いられる。
【００４８】
陽極表面への酸化膜形成は以下の様に行う。例えば、エッチドアルミニウム箔である陽極箔の表面に誘電体酸化皮膜を形成する場合、酸化膜形成のための標準的な方法は、アジピン酸アンモニウムなどのアンモニウム塩を溶解した水溶液中で定電圧を印加、陽極酸化により酸化膜を形成する方法である。次に、エッチドアルミニウム箔である陰極箔と表面に誘電体酸化皮膜形成した陽極箔とを、上記、電解質を介して捲回した後、再化成を行う。さらに、陽極箔の表面に形成された誘電体酸化皮膜の修復を行った後に外装を施してコンデンサ素子を作製する。なお、詳しい作製条件については実施例において記述する。
【００４９】
前記ペースト状とした本発明の電解質は、誘電体酸化膜を形成した陽極箔に印刷や塗布などの方法で形成し、しかるのちに陰極箔と捲回しても良く、あらかじめ陰極側に電解質層を形成し、しかる後に捲回処理をしても良い。無論、陽極箔、陰極箔の両方に電解質層を形成して、しかる後に捲回処理をしても良い。
【００５０】
なお、従来の液状電解質・溶液電解質・液体電解質を使用した電解コンデンサでは、セパレータは必須であった。しかしながら、本発明では、セパレータが存在しない形態も実現可能である。絶縁体であるセパレータが存在しないことで、電解コンデンサ全体としてのインピーダンスを低減できる。
【００５１】
また、本発明の電解コンデンサはセパレータを用いる構造にする事もできる。上記のような陽極箔、陰極箔、電解質層を捲回処理する場合に、一緒にセパレータを捲回すればよい。      
【００５２】
無論、セパレータの両面に電解質を塗布し、それを陽極箔、陰極箔と共に捲回処理してもよい。セパレータの例としては、合成高分子製の連通多孔質基材（ポリオレフィン、ポリエステル、ナイロン、ポリアミド、ポリイミド、フッ素化ポリオレフィン、ポリエチレン多孔膜のアクリル酸やメタアクリル酸グラフト重合物、ポリアミド不織布とポリプロピレン不織布のラミネート物、など）、セルロース繊維（再生セルロース繊維（ビスコースレーヨン、キュプラレーヨン、など）、非木材パルプ繊維製の連通多孔質基材（マニラ麻、紅麻、サイザル麻、など）、木材パルプ繊維およびガラス繊維製の連通多孔質基材や不織布が挙げられる。これらのうちで好ましい基材はポリオレフィンおよびセルロース繊維を使用したものである。特に、マニラ麻製コンデンサ用低密度セパレータ紙は好ましく用いられる。連通多孔質基材の孔径は、通常０．０１〜１０００μｍ、好ましくは０．１〜１００μｍであり、厚みは、通常０．０１〜１ｍｍ、好ましくは０．０１〜０．５ｍｍである。
【００５３】
＜炭化処理された基材＞
セパレータの基材の炭化処理は、基材のインピーダンス低減を目的として行われ、不活性ガス中での炭化熱処理や大気中での炭化熱処理法を用いる事ができる。処理条件は、基材の種類によって異なり必ずしも炭化条件は限定されないが、例えばマニラ麻製コンデンサ用低密度セパレータ紙大気中での処理の場合、大気中３００℃で、３０分程度暴露する方法は好ましく用いられる。
【００５４】
＜複合導電体＞
本発明における複合導電体とは、
基材及び／又は炭化処理された基材と、導電性高分子と、イオン性液体と、
などのような複数の導電体を含む導電体のことを表す。
【００５５】
＜含浸＞
含浸とは、岩波理化学事典第４版（岩波書店１９８７年）にあるような、多孔質に液状物質をしみこませることのような通常の意味で用いられる。１）液状物質をそのまま保持させる、２）液状を利用して多孔質内部へ物質を運び、液体を除去してしまう、などの概念を含む。
【００５６】
含浸の方法は、公知の方法が用いられ得る。単なる浸漬や、真空含浸などが好適に用いられる。
【実施例】
【００５７】
以下、本発明の実施例について詳細に説明するが、本発明は、実施例だけに限定されるものではない。
【００５８】
＜イオン性液体＞
最初に、本発明の実施において用いたイオン性液体についてのべる。用いたイオン性液体の分子式と物性（[ＩＬＳ−１]〜[ＩＬＳ−１１]）を下記に記す。なお、式中Ｉｍはイミダゾリウム、Ｐｙはピリジニウムである。
【００５９】
[ＩＬＳ−１]  （１−Ｃ2Ｈ5−３−Ｃ2Ｈ5−Ｉｍ）+（ｐ−ＣＨ3−Ｃ6Ｈ4ＳＯ3）-
乾燥した２００ｍｌ丸底フラスコに４．０２ｇ（４１．７ｍｍｏｌ）のＮ−エチルイミダゾールと２０ｍｌのＤＭＦとを入れ、よく攪拌した。８．３５ｇ（４１．７ｍｍｏｌ）のエチルｐ−トルエンスルフォナートを、氷冷下、前記フラスコ中にすばやく加えた。添加終了後、さらに２３時間攪拌した。この反応液を氷冷した２００ｍｌのエーテル中に滴下した。エーテルをデカンテーションによって取り除き８．１ｇの黄色の液体を回収した。収率は６５．５％であった。1Ｈ−ＮＭＲスペクトルより回収した液体を同定した。得られた生成物は−５９．５℃のガラス転移温度（Ｔｇ）を有していた。
【００６０】
[ＩＬＳ−２]  （１−Ｃ2Ｈ5−Ｉｍ）+（Ｃ6Ｈ5ＳＯ3）-
上記と同様の方法で１−エチルイミダゾリウムベンゼンスルフォナートを合成した。生成物は無色透明の液体で−６５．１℃のガラス転移点、−９．５℃の融点を有していた。
【００６１】
[ＩＬＳ−３]  （１−Ｃ2Ｈ5−Ｉｍ）+（ＣＨ3ＣＨ2ＣＨ2ＣＨ2ＳＯ3）-
まず、５．３０ｇ（５５．１ｍｍｏｌ）のN−エチルイミダゾールを５０ｍｌのアセトンに溶解した。次に、７．６１ｇ（５５．９ｍｌ）のプロパンサルトンを１００ｍｌのアセトンに溶解した後、これを室温下前記N−エチルイミダゾールのアセトン溶液に滴下し、さらに攪拌しながら室温で９１時間反応させた。得られた反応混合物を、ガラスフィルターを取り付けた吸引ヌッチェ上で吸引・ろ別した。ガラスフィルター上にろ別された生成物を過剰のアセトンで十分に洗浄した後、真空乾燥し、１．４２ｇの生成物を得た。収率は１１．１％であった。１Ｈ−ＮＭＲスペクトルより生成物は１−（Ｎ−エチルイミダゾリオ）ブタン−４−スルフォネートと同定できた。また、示差走査熱量分析（ＤＳＣ）で測定した結果、融点は−１０℃であった。
【００６２】
[１ＬＳ−４]  （１−Ｃ2Ｈ5−Ｉｍ）+（ＣＨ3ＣＯＯ）-
Ｎ−エチルイミダゾール１０ｇに９９．７％酢酸６ｍｌを加え、これを温度０℃に維持しながら１２時間攪拌し、得た反応生成物を、１０００ｍｌのジエチルエーテル中に攪拌しながら滴下した後、ジエチルエーテルを室温で溜去し、さらに真空乾燥を行うことで析出した結晶を回収し、Ｎ−エチルイミダゾリウム酢酸塩１５．９ｇを得た。ガラス転移点は−５１．７℃であった。
【００６３】
[ＩＬＳ−５]  （１−ｎＣ4Ｈ9−２−ＣＨ3−３−ＣＨ3−Ｉｍ）+（Ｃ2Ｈ5ＯＣ2Ｈ4ＯＳＯ3）-、褐色液体、融点−４．２℃。
【００６４】
[ＩＬＳ−６]  （１−ｎＣ4Ｈ9−３−ＣＨ3−Ｉｍ）+（ＣＨＦ2ＣＦ2ＣＦ2ＣＦ2ＣＨ2ＳＯ3）-、黄色液体、融点−６２℃。
【００６５】
[ＩＬＳ−７]  （１−Ｃ2Ｈ5−Ｉｍ）+（ＢＦ4）-、無色液体、融点−５３．３℃。
【００６６】
[ＩＬＳ−８]  （１−Ｃ2Ｈ5−３−ＣＨ3−Ｉｍ）+（（ＣＦ3ＳＯ2）2Ｎ）-、無色液体、融点−１８．２℃。
【００６７】
[ＩＬＳ−９]  （１−ｎＣ6Ｈ13−Ｐｙ）+（（ＣＦ3ＳＯ2）2Ｎ）-、黄色液体。
【００６８】
[ＩＬＳ−１０]  （１−ＣＨ3−２−ＣＨ3−３−Ｃ2Ｈ5−４−Ｃ2Ｈ4ＯＣ2Ｈ4ＯＣＨ3Ｎ）+（（ＣＦ3ＳＯ2）2Ｎ）-、無色液体。
【００６９】
[ＩＬＳ−１１]  （１−ＣＨ3−３−Ｃ2Ｈ5−Ｉｍ）+（（ＣＦ3ＳＯ2）3Ｃ）-、黄色液体。
【００７０】
＜導電性高分子＞
本発明の実施に際して用いた導電性高分子についてのべる。本発明では導電性高分子の例としてポリピロール（ＰＰｙ）とポリ３，４−エチレンジオキシチオフェン（ＰＥＤＴ）を用いたが、本発明はこれらの導電性高分子に限定されるものではない。
【００７１】
[ポリピロールの重合方法]
重合方法はＳｙｎｔｈｅｔｉｃ  Ｍｅｔａｌｓ  ７９  （１９９６）１７−２２に記載されている方法を参考とした。
【００７２】
３．３重量％の界面活性剤（アルキルベンゼンスルホン酸ナトリウム）１００ｍｌに２．２ｇの硫酸第二鉄を溶解した酸化剤水溶液に、３．３重量％の界面活性剤（アルキルベンゼンスルホン酸ナトリウム）１００ｍｌに２０．１ｇのピロールを溶解した水溶液を加え、８０℃で、２４時間良く攪拌した。それを濾紙（東洋濾紙製、Ｎｏ．２）にて濾過、洗浄し、乾燥させてポリピロールを得た。
【００７３】
[ポリ３，４−エチレンジオキシチオフェンの重合方法]
重合方法は、特開平１−３１３５２１号公報の実施例１に記載されている方法を参考とした。
【００７４】
８．１１ｇの塩化第二鉄を１００ｍｌのアセトニトリルを溶解させたアセトニトリル溶液に２．８４ｇの３，４−エチレンジオキシチオフェンを加え、０℃で、２４時間良く攪拌した。それを濾紙（東洋濾紙製、Ｎｏ．２）にて濾過、洗浄し、乾燥させてポリ３，４−エチレンジオキシチオフェンを得た。
【００７５】
（実施例１、２）（比較例１）
本実施例における電解コンデンサの部分断面図を図１に示す。１は陽極箔、２は陰極箔、３は誘電体酸化皮膜、４は電解質、５はセパレータである。本実施例においては、表面に誘電体酸化皮膜３が形成された陽極箔１と、表面に誘電体酸化皮膜３がない陰極箔２の間にセパレータ６がはさまれ、これを介して電解質５として電解液が誘電体酸化皮膜３と導電性高分子層４の間に含浸された構成である。
【００７６】
以下、本実施例の電解コンデンサの作製方法について詳細に説明する。まず、化学重合によって得られたポリピロールと[ＩＬＳ−１]が重量比で１：２になるように秤量し、これを３本ローラーで混錬してペーストを作製した。ポリピロールのおよそ０．２重量はＩＬＳ−１に溶解した状態で存在し、残りは微粒子状態で存在している。このペーストを、マニラ麻製コンデンサ用低密度セパレータ紙（０．０３ｇ／ｃｍ2）の両面に、塗布し電解質とセパレータを含む導電性複合物を得た。
【００７７】
一方で、約７０℃のアジピン酸アンモニウム（３重量部）水溶液中で定電圧を印加し、陽極酸化により、エッチドアルミニウム箔の陽極箔１の表面に２４Ｖで誘電体酸化皮膜３を形成した。次に、エッチドアルミニウム箔の陰極箔２と表面に誘電体酸化皮膜３を備えた陽極箔１とを、導電性複合物を含む導電性複合体を介して捲回した後、再化成を行って陽極箔１の表面に形成された誘電体酸化皮膜３の修復を行った。
【００７８】
この後、さらにＩＬＳ−１を減圧含浸させ、修復化成、外装を施して定格１６Ｖ、１２μＦの電解コンデンサを１０個完成させた。最後にＩＬＳ−１を含浸させたのはエッチドアルミ箔の孔を完全に電解液で満たすためである。得られたコンデンサについて１２０Ｈｚ及び１ｋＨｚでの容量及び損失係数、及び４００ｋＨｚでのインピーダンスを測定した。これらの特性の平均値を実施例１（表１）に示す。
【００７９】
ポリピロールの代わりにポリ３，４−エチレンジオキシチオフェンをもちい、同じ方法で電解コンデンサを試作した結果を合わせて実施例２（表１）に示す。
【００８０】
また、比較例１として、セパレータ紙を介して、誘電体酸化皮膜３を形成した陽極箔１と陰極箔２を捲回し、γ−ブチロラクトンを溶媒としてフタル酸モノメチルトリエチルアンモニウム（２０重量部）を含有する電解液を減圧含浸させ、修復化成、外装を施して定格１６Ｖ、１２μＦの電解コンデンサを１０個作製した。これらの特性の平均値を比較例１（表１）に示す。
【００８１】
【表１】
2006228993.tif 000003
この結果から明らかように、本実施例１、２による捲回型電解コンデンサは、導電性高分子が溶解したイオン性液体を用いることにより低インピーダンス化が実現でき、その効果として高周波域での周波数特性、損失特性の優れた電解コンデンサが得られていることがわかる。
【００８２】
また、このコンデンサは陽極酸化電圧が２４Ｖであるにもかかわらず、十分に定格１６Ｖコンデンサとして使用することが可能である。これは（背景技術）の項で述べたように、導電性固体高分子コンデンサにおいては定格１６Ｖのコンデンサを得るためには５０〜７０Ｖの陽極酸化電圧が必要であった事と比較すると、イオン性液体のすぐれた陽極酸化能力により高耐圧化が実現出来た事になる。
【００８３】
（実施例３〜１２）
ＩＬＳ−２〜１１のイオン性液体とポリピロールをもちいて、実施例１と同じ方法で捲回型コンデンサを作製した。得られたコンデンサ特性を実施例３〜１３（表２）に示す。
【００８４】
【表２】
2006228993.tif 000004
いずれのイオン性液体を用いてもすぐれたコンデンサ特性が得られた。中でも、ＩＬＳ−２，３，４，５の各イオン性液体を用いた場合には特にすぐれたインピーダンス特性と容量特性を示した。これらのＩＬＳはいずれもアニオン成分がスルホン酸アニオン（−ＳＯ3-）を含む事イオン性液体であり、これらは特に導電性高分子に対するすぐれた溶解性を持つことが分かっている。この事が低インピーダンス化および容量引出しに寄与したものと考えられる。
【００８５】
ＩＬＳ−６，７，８，９，１０，１１の各ＩＬＳを用いた場合にも比較例１と比べるとはるかにすぐれた特性ではあるが、インピーダンス特性はＩＬＳ−１，２，３，４、５を用いた場合に比較するとやや劣るものとなる。これらのＩＬＳのポリピロールに対する溶解度は、ＩＬＳ−１、２，３，４，５に比較すると低く、そのことが特性に影響しているものと考えられる。この事から、イオン性液体の中に導電性高分子の溶解した様な電解質を用いるという本発明の構成がすぐれたものである事がわかる。
【００８６】
（実施例１３−１６）
実施例１でと同じ方法で作製したＩＬＳ−１と、ポリピロールまたはポリ３，４−エチレンジオキシチオフェンを含む電解質を、実施例１で記載した表面に酸化膜を形成した陽極箔の両面に全体が覆われるように塗布した。次にこれを陰極箔と共にセパレータを介さずに捲回し、修復化成、外装を施して定格１６Ｖ、１０μＦの電解コンデンサを１０個作製した。これらの特性の平均値を実施例１３、１４（表３）に示す。
【００８７】
【表３】
2006228993.tif 000005
同様に陰極箔に実施例１と同じ方法で作製した電解質を塗布し、上記方法と同じ方法で定格１６Ｖ、１０μＦの電解コンデンサを１０個作製した。これらの特性の平均値も実施例１５，１６（表３）に示す。
【００８８】
実施例１３〜１６は、セパレータが存在しない捲回型電解コンデンサである。
【００８９】
この結果から明らかように、本実施例による捲回型電解コンデンサは、導電性高分子が溶解したイオン性液体を用いることにより低インピーダンス化が実現でき、さらにイオン性液体のすぐれた陽極酸化能力により高耐圧化、低漏れ電流化が実現され、その効果として高周波域での周波数特性、損失特性の優れた電解コンデンサが得られていることがわかる。以上のように、本実施例によれば、電極箔のいずれか一方、又は双方の表面に導電性高分子とイオン性液体を含む電解質層を形成する事で、電解コンデンサの高周波域での損失係数及びインピーダンスを低減することができる。
【００９０】
（実施例１７）
マニラ麻製コンデンサ用低密度セパレータ紙（０．０３ｇ／ｃｍ2）を３００℃の高温大気中に３０分暴露して炭化処理を施したセパレータを用いた以外は実施例１と同じ方法でコンデンサを作製した。得られたコンデンサ特性を実施例１７（表３）に示す。
【００９１】
セパレータに炭素化による導電化処理することによりコンデンサのさらなる低インピーダンス化が実現できる。なおこの実施例ではあらかじめ炭素化処理をしたセパレータを用いたが、セパレータの炭素化はアルミ箔との捲回が終わってから実施しても良い。
【００９２】
（実施例１８）（比較例２）
まず、マニラ麻製コンデンサ用低密度セパレータ紙（０．０３ｇ／ｃｍ2）を介し、約７０℃のアジピン酸アンモニウム（３重量部）水溶液中で定電圧を印加する陽極酸化の方法により作製した誘電体酸化皮膜を備えたエッチドアルミニウム箔の陽極箔と、エッチドアルミニウム箔の陰極箔と、を捲回して電解コンデンサ素子を用意した。洗浄乾燥後、ＩＬＳ−１にポリピロールが５％溶解した電解質溶液を減圧含浸させ、外装を施して定格１６Ｖ、１０μＦの電解コンデンサを５個完成させた。
【００９３】
これらの測定値の平均値を実施例１８（表３）に示す。なお比較例２としてＩＬＳ−１のみを含浸させて完成した同じ定格のコンデンサの特性も（表３）にしめす。
【００９４】
この結果から明らかように、本実施例によるコンデンサは導電性高分子を溶解したＩＬＳを用いる事により電解コンデンサの持つ等価直列抵抗が低減され、その効果として高周波域での損失係数及びインピーダンスが大きく低減され、周波数特性、損失特性の優れた電解コンデンサが得られていることがわかる。
【００９５】
なお、以上の実施例では、捲回型の電解コンデンサについて述べたが、平板状等に積層したチップ型電解コンデンサにおいても同様の効果を得ることができることはもちろんである。本発明は、上記実施例に記載の化合物や処理工程に限定されるものではなく、例示以外の代替可能な化合物や処理工程を用いてもよいことはいうまでもない。
【図面の簡単な説明】
【００９６】
【図１】本発明の実施例における電解コンデンサの部分断面図
【符号の説明】
【００９７】
１  陽極箔
２  陰極箔
３  誘電体酸化皮膜
４  電解質
５  セパレータ
【図１】
2006228993.tif 000006